(57)【要約】      （修正有）【課題】複数の型に対して溶融した塩を同時に供給しても、各型に対して溶融した塩を適正に供給することができ、複数の塩成形品を適正且つ効率的に作製することのできる塩成形品製造設備を提供する。【解決手段】塩を溶融させるための溶融炉１０と、溶融炉１０の下方に配置される複数の型２００と、溶融炉１０から供給された溶融塩Ｓを複数の型２００に分配しつつ供給するための塩供給部４０とを備え、前記塩供給部４０の底部に溶融塩Ｓを各型２００に向けて流出させる複数の塩供給穴４０１が形成された塩成形品製造設備１において、前記塩供給部４０は、供給される溶融塩Ｓを所定量貯留しつつ複数の塩供給口４０１のそれぞれから流出させるように構成されていることを特徴とする。【選択図】図１
2011001219.tif 000002
【特許請求の範囲】
【請求項１】
塩を溶融させるための溶融炉と、溶融炉の下方に配置される複数の型と、溶融炉から直接的又は間接的に供給された溶融塩を複数の型に分配しつつ供給するための塩供給部とを備え、前記塩供給部の底部に溶融塩を各型に向けて流出させる複数の塩供給穴が形成された塩成形品製造設備において、前記塩供給部は、供給される溶融塩を所定量貯留しつつ複数の塩供給口のそれぞれから流出させるように構成されていることを特徴とする塩成形品製造設備。
【請求項２】
複数の型が一列をなして形成された複数の成形型を塩供給部の下方で型の列方向と直交する方向に搬送するコンベアを更に備え、前記塩供給部は、複数の塩供給穴が成形型の搬送方向と直交する方向で一列をなすように形成され、コンベアは、複数の塩供給穴のそれぞれから流出する溶融塩の流出量に対応する搬送速度で成形型を搬送するように構成され、各成形型が塩供給部の下方を通過するに際して各塩供給穴から各型に溶融塩が供給されるように構成されている請求項１に記載の塩成形品製造設備。
【請求項３】
溶融炉から排出された溶融塩を塩供給部に供給し、該塩供給部の下部に形成された複数の塩供給穴から溶融塩を流出させて各塩供給穴の配置に対応して塩供給部の下方に配置された複数の型に供給する成形型への溶融塩の供給方法であって、供給される溶融塩を塩供給部で所定量貯留しつつ複数の塩供給口のそれぞれから溶融した塩を流出させて各型内に供給することを特徴とする成形型への溶融塩の供給方法。
【請求項４】
一列をなす複数の塩供給穴のそれぞれから溶融塩を流出させつつ、複数の塩供給穴の配置に対応するように一列をなす複数の型の形成された複数の成形型を、塩供給部の下方で型の列方向と直交する方向に搬送し、各成形型の各型内に溶融塩を供給する請求項３記載の成形型への溶融塩の供給方法。
【発明の詳細な説明】
【技術分野】
【０００１】
本発明は、溶融した塩（溶融塩）から複数の塩成形品を作製するための塩成形品製造設備、及び、成形型への溶融塩の供給方法に関する。
【背景技術】
【０００２】
昨今、塩に有用な効能があるとして、図５に示す如く、天井面Ｒ、壁面Ｗ、及び床面Ｆの全面に多数の塩製タイルＴが敷き詰められ、室内の温度が人間の体温（一般的な平熱）よりも僅かに高い所定温度（例えば、４１℃）に設定され、且つ、室内の湿度が一般的なサウナの湿度よりも低い所定湿度（例えば、４５％）に設定されたソルトルームＳＲが提供されている。
【０００３】
かかるソルトルームＳＲは、上述の如く、室内の温度が体温よりも僅かに高い温度に設定され、且つ室内の湿度が低湿度に設定されているため、室内が高温多湿に設定された一般的なサウナや、天井面や、壁面、床面に天然岩塩等が敷き詰められて室内が高温多湿に設定された塩サウナ等に比して、利用者の身体への負担が小さく、また、塩の効能を最大限に発揮させることができるとされている。
【０００４】
これにより、ソルトルームＳＲは、利用者の新陳代謝や、免疫力、自然治癒力等を向上させるとして、美容分野や医療分野等、多岐に亘る分野で注目を集めている。
【０００５】
また、ソルトルームＳＲには、天井面Ｒ、壁面Ｗ、床面Ｆに敷き詰められた塩製タイルＴの背面（室内側に向く面とは反対側の面）側に図示しない光源（例えば、ＲＧＢ各色のＬＥＤ）が配設され、その光源の光をタイルＴに透過させて室内に照射することで、室内を幻想的な空間にするように構成されたものや、光源に加え、室内に各種の音や音楽を提供するための音響手段が設けられ、光源からの光と音響手段からの音や音楽との組み合わせで室内をよりいっそう幻想的な空間にするように構成されたものがある。かかるソルトルームＳＲは、上記効果に加え、光や音の演出により、利用者をリラックスさせたり、ストレスを発散させたりすることもできるとされている。
【０００６】
ところで、ソルトルームＳＲは、室内の内面全面（天井面Ｒ、壁面Ｗ、及び床面Ｆの全面）に塩製タイルＴが敷き詰められるため、ソルトルームＳＲを構築するに当って大量の塩製タイルＴが必要になる。これに伴い、塩製タイルＴを作製するに当り、効率的に大量生産できることが要求される。また、塩製タイルの背面側に光源を設置する場合、塩製タイルは、光源からの光が適正に透過できること（光透過性）が要求される。
【０００７】
このような要求に伴い、塩製タイルＴは、粉状又は粒状の塩を一旦溶融させたものを複数の型に流し込んで冷却することで成形されている（例えば、特許文献１参照）。すなわち、複数の型で複数の塩製タイルを効率的に生産するとともに、成形工程において塩を高温にして（溶融して）不純物を消失させることで、塩成形品たる塩製タイルを塩本来の色、或いは塩本来の色に近い色にして光透過性を確保するようにしている。
【０００８】
ここで塩製タイルＴの製造に用いられる塩成形品製造設備と該製造設備による塩製タイルの製造方法について説明すると、塩成形品製造設備は、図６に示す如く、塩を溶融させるための溶融炉１０’と、溶融炉１０’の下方に配置される成形型２０’と、溶融炉１０’から排出される溶融塩Ｓを下流側に導くための供給路３０’と、供給路３０’を介して供給される溶融塩Ｓを単一な成形型２０’に形成される複数の型２００’…又は複数の成形型２０…の型２００’に分配しつつ供給するための塩供給部４０’とを備えている。
【０００９】
前記溶融炉１０’は、種々のものがあり、例えば、粉状又は粒状の塩を貯留可能に構成された坩堝と、該坩堝内の塩を加熱するためのヒータとを備え、坩堝内に貯留した塩をヒータの加熱で溶融させた後に、坩堝の下部に設けられた排出口から溶融塩Ｓを排出するようにしたものや、一端（上端）側から粉状又は粒状の塩を供給できるように起立状態で配置される筒状のパイプと、該パイプの内部及び外部の少なくとも何れか一方に配置されてパイプ内を加熱するヒータとを備え、塩がパイプ内を通過する（落下する）間に該塩を溶融させ、パイプの下端部にある排出口から溶融塩Ｓを排出するようにしたもの等が採用される。
【００１０】
前記成形型２０’は、金属材料で構成されており、図７（ａ）に示す如く、上面に所定の型（塩成形品の形態に対応した窪み）２００’が凹設されている。これにより、成形型２０’に形成された型２００’は、上方に向いて開放した開口を形成し、該開口から溶融塩Ｓが充填（供給）されるようになっている。そして、複数の塩成形品を一度に成形できるように、例えば、単一な成形型２０’に複数の型２００’…を一列又は複数列で並んだ状態で形成したり、単一な成形型２０’に一つ又は二つ以上の型２００’を形成し、成形型２０’を複数配置することで複数の型２００’を一列又は複数列で並んだ状態にしたりするようにしている。
【００１１】
前記供給路３０’は、溶融炉１０’の排出口と塩供給部４０’との間に配置されており、溶融炉１０’の排出口から排出される溶融塩Ｓを塩供給部４０’に向けて流すべく、溶融炉１０’側から塩供給部４０’側に向けて先下りに傾斜した傾斜路で構成されている。
【００１２】
前記塩供給部４０’は、複数の型２００’の上方に配置され、前記供給路３０’に流体的に接続されて該供給路３０’と連続する流路を形成している。そして、塩供給部４０’は、下方にある複数の型２００’の配置に対応する複数位置に、溶融塩Ｓを排出するため塩供給穴４０１’…が形成されている。
【００１３】
上記構成の製造設備１’は、供給路３０’を介して溶融炉１０’から塩供給部４０’に供給した塩を該塩供給部４０’の下部に形成された複数の塩供給穴４０１’のそれぞれから流出させることで、下方にある複数の型２００’のそれぞれに溶融塩Ｓを供給するようになっている。そして、成形型２０’の型２００’内の溶融塩Ｓ’を自然冷却して固化させることで塩成形品（塩製タイル）Ｔが作製されるようになっている。
【先行技術文献】
【特許文献】
【００１４】
【特許文献１】特開２００７−９２５１４号公報
【発明の概要】
【発明が解決しようとする課題】
【００１５】
ところで、上述の如く、塩供給部４０’の下部に形成された複数の塩供給穴４０１’から複数の型２００’に溶融塩Ｓを供給すると、型２００’の配置によって塩の供給量が異なり、一部の型２００’で溶融塩Ｓが一杯になっている、或いは溢れているにも拘わらず、他の型２００’で溶融塩Ｓが不足している状態になることがある。
【００１６】
すなわち、図７（ｂ）に示す如く、塩供給部４０’に対する溶融塩Ｓの供給位置近傍では、塩供給部４０’への溶融塩Ｓの流入圧の影響が大きいため、塩供給部４０’に対する溶融塩Ｓの供給位置近傍にある塩供給穴４０１’から溶融塩Ｓが勢いよく大量に流出するが、塩供給部４０’に対する溶融塩Ｓの供給位置から遠ざかるほど塩供給部４０’への溶融塩Ｓの流入圧の影響が小さいため、塩供給部４０’に対する溶融塩Ｓの供給位置から遠ざかった位置にある塩供給穴４０１’から勢いのない溶融塩Ｓが少量しか流出しないといった現象が発生する。
【００１７】
そのため、複数の型２００’を配置しても、各型２００’の配置によって溶融塩Ｓの供給量が異なる結果、塩の供給が不十分で適正な塩製タイルを成形することができない（不良品の発生率が高くなる）といった問題がある。
【００１８】
また、上記製造設備では、型２００’（成形型２０’）を交換することで、例えば、ソルトルームＳＲ内で使用される塩製の枕や足置き等の塩成形品を作製することもあるが、やはり溶融塩Ｓを塩供給部４０’で分配して複数の型２００’に供給するため、これらを作製する場合においても塩製タイルＴを生産する場合と同様の問題が発生する。
【００１９】
そこで、本発明は、斯かる実情に鑑み、複数の型に対して溶融塩を同時に供給しても、各型に対して溶融塩を適正に供給することができ、複数の塩成形品を適正且つ効率的に作製することのできる塩成形品製造設備、及び成形型への溶融塩の供給方法を提供することを課題とする。
【課題を解決するための手段】
【００２０】
本発明に係る塩成形品製造設備は、塩を溶融させるための溶融炉と、溶融炉の下方に配置される複数の型と、溶融炉から直接的又は間接的に供給された溶融塩を複数の型に分配しつつ供給するための塩供給部とを備え、前記塩供給部の底部に溶融塩を各型に向けて流出させる複数の塩供給穴が形成された塩成形品製造設備において、前記塩供給部は、供給される溶融塩を所定量貯留しつつ複数の塩供給口のそれぞれから流出させるように構成されていることを特徴とする。
【００２１】
上記構成によれば、供給される溶融塩を塩供給部に所定量貯留させるため、該塩供給部の内面（特に、複数の塩供給穴の形成された下部の内面）には貯留された所定量の溶融塩による圧力が均等に作用する。これにより、塩供給部の下部に設けられた複数の塩供給穴から溶融塩が均等に流出することになり、各型に対して均等に溶融塩が供給される。従って、上記構成の塩成形品製造設備は、型の配置によって溶融塩の供給が不十分であったり過剰であったりすることがなく、各型で適正な塩成形品を作製することができる。
【００２２】
本発明に係る塩成形品製造設備の一態様として、複数の型が一列をなして形成された複数の成形型を塩供給部の下方で型の列方向と直交する方向に搬送するコンベアを更に備え、前記塩供給部は、複数の塩供給穴が成形型の搬送方向と直交する方向で一列をなすように形成され、コンベアは、複数の塩供給穴のそれぞれから流出する溶融塩の流出量に対応する搬送速度で成形型を搬送するように構成され、各成形型が塩供給部の下方を通過するに際して各塩供給穴から各型に溶融塩が供給されるように構成されてもよい。このようにすれば、複数の成形型の型に対して順々に溶融塩を供給することができる。従って、不良品の発生を抑えつつ、適正な塩成形品を効率的に大量生産することができる。
【００２３】
本発明に係る成形型への溶融塩の供給方法は、溶融炉から排出された溶融塩を塩供給部に供給し、該塩供給部の下部に形成された複数の塩供給穴から溶融塩を流出させて各塩供給穴の配置に対応して塩供給部の下方に配置された複数の型に供給する成形型への溶融塩の供給方法であって、供給される溶融塩を塩供給部で所定量貯留しつつ複数の塩供給口のそれぞれから溶融した塩を流出させて各型内に供給することを特徴とする。
【００２４】
上記方法によれば、供給される溶融塩を塩供給部に所定量貯留させるため、該塩供給部の内面（特に、複数の塩供給穴の形成された下部の内面）には貯留された所定量の溶融塩による圧力が均等に作用する。これにより、塩供給部の下部に設けられた複数の塩供給穴から溶融塩が均等に流出することになり、各型に対して均等に溶融塩が供給される。従って、型の配置によって溶融塩の供給が不十分であったり過剰であったりすることがなく、各型で適正な塩成形品を作製することができる。
【００２５】
本発明に係る成形型への溶融塩の供給方法の一態様として、一列をなす複数の塩供給穴のそれぞれから溶融塩を流出させつつ、複数の塩供給穴の配置に対応するように一列をなす複数の型の形成された複数の成形型を、塩供給部の下方で型の列方向と直交する方向に搬送し、各成形型の各型内に溶融塩を供給するようにしてもよい。このようにすれば、複数の成形型の型に対して順々に溶融塩を供給することができる。従って、不良品の発生を抑えつつ、適正な塩成形品を効率的に大量生産することができる。
【発明の効果】
【００２６】
以上のように、本発明によれば、複数の型に対して溶融塩を同時に供給しても、各型に対して溶融塩を適正に供給することができ、複数の塩成形品を適正且つ効率的に作製することができるといった優れた効果を奏し得る。
【図面の簡単な説明】
【００２７】
【図１】本発明の一実施形態に係る塩成形品製造設備の概略図を示す。
【図２】同実施形態に係る塩成形品製造設備の部分斜視図であって、供給路の一部、塩供給部及び塩成形品（塩製タイル）作製用の成形型を含む斜視図を示す。
【図３】同実施形態に係る塩成形品製造設備の部分断面図であって、供給路の一部、塩供給部及び塩成形品（塩製タイル）作製用の成形型を含む概略断面図を示す。
【図４】本発明の別の実施形態に係る塩成形品製造設備に採用される溶融炉の概略断面図を示す。
【図５】天井面、壁面、及び床面に塩製タイルを敷き詰めたソルトルームの部分斜視図を示す。
【図６】従来の塩成形品製造設備の概略図を示す。
【図７】従来の塩成形品製造設備（溶融塩の供給方法）を説明するための説明図であって、（ａ）は、供給路の一部、塩供給部及び塩成形品（塩製タイル）作製用の成形型を含む斜視図を示し、（ｂ）は、供給路の一部、塩供給部及び塩成形品（塩製タイル）作製用の成形型を含む概略断面図を示す。
【発明を実施するための形態】
【００２８】
以下、本発明の一実施形態について、添付図面を参照しつつ説明する。
【００２９】
本実施形態に係る塩成形品製造設備（以下、単に製造設備という）は、図１に示す如く、塩を溶融させるための溶融炉１０と、上方が開口した凹状の型２００…が形成された成形型２０と、溶融炉１０から排出される溶融した塩（溶融塩）Ｓを下流側に導くための供給路３０と、該供給路３０から供給される溶融塩Ｓを成形型２０の複数の型２００に分配しつつ供給するための塩供給部４０とを備えている。また、本実施形態に係る製造設備１は、上記構成に加え、成形型２０を搬送するコンベア５０を備えている。
【００３０】
本実施形態に係る溶融炉１０は、固形（本実施形態においては、粉状又は粒状の塩）の塩を貯留した状態で溶融させる、いわゆるバッチ式の溶融炉であり、粉状又は粒状の塩を貯留可能に構成された坩堝１００と、該坩堝１００内の塩を加熱するためのヒータ１０１とを備えている。前記坩堝１００は、融点が塩の融点よりも高い材料で構成されており、その下部から溶融塩Ｓを排出できるように構成されている。すなわち、坩堝１００の下部に溶融塩Ｓを排出するための排出口１０２が形成されている。
【００３１】
そして、本実施形態に係る溶融炉１０は、バッチ式であるため、坩堝１００内の塩を溶融させる際に溶融塩Ｓが排出口１０２から漏れ出るのを防止すべく、排出口１０２を開閉するための開閉手段１０３が設けられている。
【００３２】
本実施形態に係る開閉手段１０３は、棒状に形成されており、一端部が排出口１０２の配置に対応し、且つ軸線が坩堝１００の中心線と平行又は略平行になる（或いは、一致する）ように坩堝１００内に配置されている。そして、該開閉手段１０３は、軸線方向に往復動可能に設けられている。これにより、本実施形態に係る開閉手段１０３は、軸線方向に往復動することで排出口１０２に対する開閉が可能になっている。すなわち、開閉手段１０３は、軸線方向に沿って下方側に移動させたときに一端部が排出口１０２に嵌入して排出口１０２を閉じ、軸線方向に沿って上方側に移動させたときに一端部が排出口１０２から抜け出て排出口１０２を開放するようになっている。
【００３３】
前記ヒータ１０１は、坩堝１００の内部、及び坩堝１００の外部の少なくとも何れか一方に配置される。本実施形態に係る溶融炉１０は、複数のヒータ１０１が坩堝１００の胴部の周囲に対して間隔をあけて配置されている。これにより、該溶融炉１０は、坩堝１００内に貯留した塩をヒータ１０１で加熱して溶融させるようになっている。なお、本実施形態に係る溶融炉１０は、坩堝１００の排出口１０２から溶融塩Ｓを排出可能とした上で、上記構成の坩堝１００と、複数のヒータ１０１とが耐熱性に優れた耐火材料（例えば、セメントやレンガ等）Ｍによって取り囲まれている。これにより、溶融炉１０は、耐火材料Ｍの存在で周囲への断熱が図られている。
【００３４】
前記成形型２０は、金属材料で形成されたもので、図２に示す如く、板状に形成されており、型２００…を非貫通状態で形成できるように、型２００…の深さよりも厚い厚みに設定されている。そして、本実施形態に係る成形型２０には、前記型２００…が複数形成されている。具体的には、成形型２０は、平面視長方形状に形成されており、その上面に複数の型２００…が当該成形型２０の長手方向に一列をなすように形成されている。
【００３５】
本実施形態に係る製造設備１は、背景技術で説明したソルトルームＳＲ（図５参照）に採用される塩成形品としての塩製タイルＴや、ソルトルームＳＲ内で使用される塩成形品としての塩製枕（図示しない）、塩製足置き（図示しない）等を製造するためのもので、例えば、正面視略六角形状の塩製タイル（塩成形品）Ｔを製造する場合には、図２に示す如く、成形型２０の各型２００は、塩製タイルＴの正面形状に対応して平面視略六角形状に形成される。
【００３６】
図１に戻り、供給路３０は、溶融炉１０の排出口１０２から排出される溶融塩Ｓを受けて下流側にある塩供給部４０に導くためのものである。本実施形態に係る製造設備１は、塩供給部４０が溶融炉１０の排出口１０２の下方（斜め下方）に配置されており、これに伴って、供給路３０は、溶融炉１０側から塩供給部４０側に向けて先下りした傾斜路になっている。供給路３０は、樋状或いはパイプ状に形成してもよいが、溶融塩Ｓが流通したときに供給路３０の内面に付着して固化することがあり、その固化した塩が堆積することで流路を塞いだり、後続の溶融塩Ｓの流通を阻害したりすることがあるため、このようなときに当該供給路３０の内面に付着（固化）した塩を除去できるように、本実施形態においては樋状に形成されている。
【００３７】
前記塩供給部４０は、図２及び図３に示す如く、溶融塩Ｓを貯留可能なタンク状（箱状）に形成されており、本実施形態においては、外観直方体状に形成されている。該塩供給部４０は、供給路３０が流体的に接続されている。これにより、塩供給部４０は、供給路３０からの溶融塩Ｓが内部に流入するようになっている。塩供給部４０は、供給路３０から流入する溶融塩Ｓの落下位置が後述する塩供給穴４０１からずれた位置になるように、供給路３０の接続位置が設定されている。本実施形態に係る塩供給部４０は、天部４００の中央部に供給路３０が接続されており、流入した溶融塩Ｓが下部内面に当たって（塩供給穴４０１…間にある非貫通部分に当たって）その両側に広がるようになっている。
【００３８】
塩供給部４０は、貯留した溶融塩Ｓを排出する複数の塩供給穴４０１…が下面に形成されている。複数の塩供給穴４０１…は、成形型２０における複数の型２００…の位置に対応した位置に形成される。本実施形態において、上述の如く、成形型２０の上面に複数の型２００…が一列に配置されているため、複数の塩供給穴４０１…は、一つの成形型２０を対象に、該成形型２０の複数の型２００…の配置に対応するように形成されている。すなわち、複数の塩供給穴４０１…のそれぞれは、隣り合う塩供給穴４０１の間隔が成形型２０の複数の型２００…の間隔と同一間隔になるように形成されている。
【００３９】
そして、複数の塩供給穴４０１…は、これらの開口面積の合計が供給路３０上で溶融塩Ｓが通過する領域の断面積よりも小さくなるように形成されている。これにより、該塩供給部４０は、各塩供給穴４０１…から流出する溶融塩Ｓの流出量が供給路３０から供給されてくる溶融塩Ｓの供給量よりも少ない量になるように構成されている。すなわち、該塩供給部４０は、供給される溶融塩Ｓの供給量と全塩供給穴４０１…から排出される溶融塩Ｓの排出量とのバランスの関係で、各塩供給穴４０１…から溶融塩Ｓが流出するときに内部に所定量の溶融塩Ｓが貯留された状態になるようになっている。
【００４０】
図１に戻り、前記コンベア５０は、所定間隔をあけて配置された二つの回転体５００ａ，５００ｂと、両回転体５００ａ，５００ｂに掛け渡された無端環状体５０１とを備えている。各回転体５００ａ，５００ｂは、互いの回転軸（軸線）が平行又は略平行になるように配置されている。なお、コンベア５０は、二つの回転体５００ａ，５００ｂの間隔に応じて、回転体５００ａ，５００ｂ間に回転自在な別の回転体が配置されることがある。
【００４１】
本実施形態に係るコンベア５０は、無端環状体５０１がチェーンで構成されており、これに伴って前記回転体５００ａ，５００ｂにはスプロケットが採用されている。そして、該コンベア５０は、一方の回転体５００ａの回転軸に対して駆動モータが直接的又は間接的に連結されており、駆動モータの駆動を回転体５００ａに伝達することで無端環状体５０１を周方向に循環回転させるようになっている。
【００４２】
本実施形態に係る製造設備１は、上記構成の成形型２０（同一形態の成形型２０）を複数備えており、その複数の成形型２０が無端環状体５０１（チェーン）の周方向（周回方向）に並んで無端環状体５０１に固定されている。すなわち、前記コンベア５０は、溶融炉１０の下方に配置されており、塩供給部４０の下方で成形型２０上で複数の型２００…の並ぶ列方向（成形型２０の長手方向）と直交する方向に複数の成形型２０を順々に搬送するようになっている。なお、言うまでもないが、該成形型２０及びコンベア５０が塩供給部４０の下方に配置されるため、成形型２０は、型２００…内に上方（塩供給穴４０１…）から溶融塩Ｓを供給できるよう、型２００…の開口を外側に向けた状態でコンベア５０（無端環状体５０１）に固定されている。
【００４３】
そして、上記構成のコンベア５０は、成形型２０の搬送速度が塩供給穴４０１から流出する溶融塩Ｓの流速（流量）に対応した搬送速度に設定されている。すなわち、コンベア５０は、各成形型２０（各型２００…）が塩供給穴４０１…の下方を通過する間に該型２００…内に溶融塩Ｓが略満杯になるように各成形型２０の搬送速度が設定されている。
【００４４】
本実施形態に係る製造設備１は、以上の構成からなり、次に、該製造設備１の作動に併せて成形型２０（型２００）への溶融塩Ｓの供給方法について説明することとする。
【００４５】
まず、図１に示す如く、開閉手段１０３で坩堝１００の排出口１０２を閉じた上で、該坩堝１００内に塩を供給する。しかる後、ヒータ１０１で坩堝１００内を加熱して塩を溶融させる。そして、坩堝１００内の塩の全てが溶融した状態でコンベア５０を駆動するとともに、坩堝１００の排出口１０２を開放する。そうすると、コンベア５０の無端環状体５０１に固定された複数の成形型２０は、塩供給部４０（塩供給部４０の塩供給穴４０１）の下方を順々に通過することになり、また、坩堝１００の排出口１０２から排出される溶融塩Ｓは、図２に示す如く、供給路３０を介して塩供給部４０内に流入することになる。
【００４６】
そして、上述の如く、塩供給部４０の下面に形成された複数の塩供給穴４０１の開口面積の合計が供給路３０の断面積（溶融塩Ｓが通過する領域の面積）よりも小さく設定されているため、該塩供給部４０の塩供給穴４０１からの溶融塩Ｓの流出量（型２００に対する塩の供給量）よりも供給路３０から塩供給部４０に流入する溶融塩Ｓの流入量の方が多くなる。そのため、図３に示す如く、塩供給穴４０１から溶融塩Ｓが流出しつつも、供給路３０から塩供給部４０に流入した溶融塩Ｓが該塩供給部４０内に貯留した状態が発生する。これにより、塩供給部４０の下面に向けて溶融塩Ｓの荷重（溶融塩Ｓの液圧）が均一に作用する結果、複数の塩供給穴４０１のそれぞれから略均一な流量で溶融塩Ｓが排出されることになる。
【００４７】
そうすると、上述の如く、塩供給部４０の下方を複数の成形型２０が順々に通過しているため、各塩供給穴４０１から排出された溶融塩Ｓが各成形型２０の複数の型２００…のそれぞれに対して適量に供給されることになる。
【００４８】
そして、成形型２０（型２００…）内に溶融塩Ｓが供給されると、成形型２０（成形型２０）が溶融塩Ｓの熱によって加熱されることになるが、各成形型２０はコンベア５０で搬送されるため、その搬送に伴う時間経過と多少の風の影響で放熱が促進され、型２００…内にある溶融塩Ｓが硬化（固化）して塩成形品（塩製タイルＴ）になる。
【００４９】
そして、図１に示す如く、成形型２０が回転体５００ａ上を通過する際、該成形型２０の姿勢が傾く結果、型２００…内で固化した塩成形品（塩製タイルＴ）がコンテナ等の容器Ｂ内に落下して回収されることになる。そして、後続の成形型２０においても同様に溶融塩Ｓから塩成形品Ｔが成形され、順次コンテナ等の容器Ｂに回収されることになる。
【００５０】
以上のように、本実施形態に係る製造設備１は、供給路３０から供給される溶融塩Ｓをタンク状の塩供給部４０に所定量貯留させるため、該塩供給部４０の内面（特に、複数の塩供給穴４０１…の形成された下部の内面）に貯留された所定量の溶融塩Ｓによる圧力を均等に作用させ、これによって、塩供給部４０の下部に設けられた複数の塩供給穴４０１…から溶融塩Ｓを均等に流出させることができる。従って、各塩供給穴４０１…に対応した配置された各型２００…に溶融塩Ｓを均等に供給できることから、型２００…の配置によって溶融塩Ｓの供給が不十分であったり過剰であったりすることがなく、各型２００…で適正な塩成形品Ｔを作製することができる。
【００５１】
そして、一列をなす複数の塩供給穴４０１…のそれぞれから溶融塩Ｓを流出させつつ、複数の塩供給穴４０１…の配置に対応するように一列をなす複数の型２００…の形成された複数の成形型２０…を、塩供給部４０の下方で型の列方向と直交する方向に搬送し、各成形型２０…の各型２００…内に溶融塩Ｓを供給するようにしているため、複数の成形型２０…の型２００…に対して順々に溶融塩Ｓを供給することができる。従って、不良品の発生を抑えつつ、適正な塩成形品Ｔを効率的に大量生産することができる。
【００５２】
なお、本発明は、上記実施形態に限定されるものではなく、本発明の要旨を逸脱しない範囲で適宜変更可能である。
【００５３】
上記実施形態において、塩成形品として正面視略六角形状の塩製タイルＴを成形すべく、成形型２０の型２００を平面視略六角形状に形成したが、これに限定されるものではなく、成形型２０の型２００の平面視における形状は、塩成形品の平面形状に対応した形状に形成すればよい。従って、塩成形品の平面形状を三角形状にする場合には、型２００の平面形状を略三角形状に形成し、塩成形品の平面形状を四角形状にする場合には、型２００の平面形状を略四角形状に形成し、塩成形品の平面形状を円形状にする場合には、型２００の平面形状を略円形状に形成すればよい。また、塩成形品製造設備１及び成形型２０への溶融塩Ｓの供給方法は、塩成形品としての塩成タイルＴを製造（成形）する場合に限定されるものではなく、例えば、ソルトルームＳＲを構築するためのその他の部材やソルトルームＳＲで利用される用品（例えば、塩製枕、塩製足置き等）であってもよい。
【００５４】
上記実施形態において、供給路３０を介して溶融炉１０から成形型２０に溶融塩Ｓを供給するようにしたが、これに限定されるものではなく、例えば、溶融炉１０の排出口１０２の直下に塩供給部４０を配置するようにしてもよい。すなわち、溶融塩Ｓを溶融炉１０から塩供給部４０に直接供給し、供給された溶融塩Ｓを塩供給部４０で分配して成形型２０の各型２００内に溶融塩Ｓを供給するようにしてもよい。この場合、排出口１０２から排出される溶融塩Ｓの排出量よりも各塩供給穴４０１…から流出する溶融塩Ｓの流出量が少なくなるように、塩供給穴４０１の開口面積を設定すれば、上記実施形態と同様に、塩供給部４０内に溶融塩Ｓが一時的に貯留され、各塩供給穴４０１…から各型２００に均一な量の溶融塩Ｓを供給することができる。
【００５５】
上記実施形態において、溶融炉１０として、坩堝１００と、該坩堝１００内の塩を加熱するためのヒータ１０１とを備えたものを採用したが、これに限定されるものではなく、例えば、図４に示す如く、一端（上端）側から粉状又は粒状の塩を供給できるように起立状態で配置される筒状のパイプ１１０と、該パイプ１１０の内部及び外部の少なくとも何れか一方に配置されてパイプ１１０内を加熱するヒータ１１１とを備えたものであってもよい。
【００５６】
かかる溶融炉１０によれば、ヒータ１１１でパイプ１１０内を加熱した上でパイプ１１０内に粉状又は粒状の塩を供給することで、その塩がパイプ１１０内を通過する（落下する）のに併せて溶融するため、パイプ１１０の下端開口（排出口１０２）から溶融塩Ｓを連続的に排出（供給）させることができる。なお、この種の溶融炉１０は、パイプ１１０の内外にヒータ１１１を配置する場合、パイプ１１０内のヒータ１１１に保護用パイプ１１２が外嵌し、パイプ１１０と保護用パイプ１１２との間に形成される隙間Ａ内で塩を連続的に溶融させるようにしてもよい。
【００５７】
上記実施形態において、塩供給部４０の塩供給穴４０１…を常時開放状態にしたが、例えば、各塩供給穴４０１…を同時又は略同時で開閉する供給穴開閉手段（図示しない）を設け、該供給穴開閉手段で全塩供給穴４０１…を閉じた状態で溶融塩Ｓを塩供給部４０に供給し、該塩供給部４０内に溶融塩Ｓが所定量貯留された状態で塩供給部４０に対する溶融塩Ｓの供給を続けつつ全塩供給穴４０１…を開放して溶融塩Ｓを型２００…に供給するようにしてもよい。このようにすれば、型２００…に対する溶融塩Ｓの供給開始時から塩供給部４０内で溶融塩Ｓの液圧が均一に作用することになり、型２００…への溶融塩Ｓの供給開始から終了までの間で、各型２００…に対して溶融塩Ｓを均一に供給することができる。
【００５８】
この場合、供給穴開閉手段は、一端部が塩供給穴４０１の配置に対応し、且つ軸線が塩供給穴４０１の穴中心線と平行又は略平行になる（或いは、一致する）ように、塩供給穴４０１…毎に配置された複数の閉塞棒状体と、これらを一体的に連結する連結体とを備え、連結体を介して全閉塞棒状体を軸線方向に往復動させることで、各閉塞棒状体の一端部が各塩供給穴４０１に嵌入してこれらを閉じた状態と、各閉塞棒状体の一端部が各塩供給穴４０１から抜け出て塩供給穴４０１を開放した状態とに切換可能になったものを採用することが好ましい。
【００５９】
上記実施形態において、塩供給部４０を天部４００のあるタンク状（箱状）に形成したが、これに限定されるものではなく、例えば、天部全体が開放した樋状のものであってもよい。但し、各塩供給穴４０１…から溶融塩Ｓを流出させる際に溶融塩Ｓを所定量貯留できる深さに設定することは勿論のことである。
【００６０】
上記実施形態において、複数の成形型２０を搬送するコンベア５０を設けたが、これに限定されるものではなく、例えば、コンベア５０を設けることなく定位置に配置される成形型２０（複数の型２００）に溶融塩Ｓを供給するようにしてもよい。
【００６１】
上記実施形態において、塩供給部４０に形成される複数の塩供給穴４０１…を一列に配置したが、例えば、上述の如く、成形型２０を定位置に配置するような場合、塩供給部４０の下方で複数の型２００…を多行多列（マトリックス状）に配置し、これに併せて、塩供給部４０の下部に複数の塩供給穴４０１…を多行多列（マトリックス状）に配置するようにしてもよい。この場合においても、塩供給部４０に対する溶融塩Ｓの供給量よりも各塩供給穴４０１…から流出する溶融塩Ｓの流出量が少なくなるように、塩供給穴４０１の開口面積を設定すればよい。
【符号の説明】
【００６２】
１…塩成形品製造設備（製造設備）、１０…溶融炉、２０…成形型、３０…供給路、４０…塩供給部、５０…コンベア、１００…坩堝、１０１…ヒータ、１０２…排出口、１０３…開閉手段、１１０…パイプ、１１１…ヒータ、１１２…保護用パイプ、２００…型、４００…天部、４０１…塩供給穴、５００ａ，５００ｂ…回転体、５０１…無端環状体、Ａ…隙間、Ｂ…容器、Ｍ…耐火材料、Ｓ…溶融塩、ＳＲ…ソルトルーム、Ｔ…塩製タイル（塩成形品）、Ｆ…床面、Ｗ…壁面、Ｒ…天井面
【図１】
2011001219.tif 000003
【図２】
2011001219.tif 000004
【図３】
2011001219.tif 000005
【図４】
2011001219.tif 000006
【図５】
2011001219.tif 000007
【図６】
2011001219.tif 000008
【図７】
2011001219.tif 000009